(57)【要約】【課題】センサ基板内のプラズモン特性を均一化することができ、かつ低濃度の被検出物質を高感度に検出することができるセンサ基板の製造方法を提供する。【解決手段】センサ基板の製造方法は、励起光が照射されることによって表面プラズモンを生じさせる金属微細構造体２０２１を備えるセンサ基板２０２ｂの製造方法であって、主面上に複数の突起部２０２２ａを有する基板を準備する準備工程（Ｓ１０）と、主面上に金属膜２０２３を形成することで金属微細構造体２０２１を作製する成膜工程（Ｓ２０及びＳ３０）とを含む。そして、成膜工程は、主面上に蒸着法により第一の金属膜２０２４を形成する第一の成膜工程（Ｓ２０）と、第一の金属膜２０２４上にスパッタ法により第二の金属膜２０２５を形成する第二の成膜工程（Ｓ３０）とを含む。【選択図】図７
2019203187.tif 000002
【特許請求の範囲】
【請求項１】
励起光が照射されることによって表面プラズモンを生じさせる金属微細構造体を備えるセンサ基板の製造方法であって、
主面上に複数の突起部を有する基板を準備する準備工程と、
前記主面上に金属膜を形成することで前記金属微細構造体を作製する成膜工程とを含み、
前記成膜工程は、
前記主面上に蒸着法により第一の金属膜を形成する第一の成膜工程と、
前記第一の金属膜上にスパッタ法により第二の金属膜を形成する第二の成膜工程とを含む、
センサ基板の製造方法。
【請求項２】
前記第二の金属膜は、膜厚が２００ｎｍ以上であり、かつ前記第一の金属膜の膜厚以下である、
請求項１に記載のセンサ基板の製造方法。
【請求項３】
前記蒸着法は、電子ビーム蒸着法または抵抗加熱式蒸着法である、
請求項１または２に記載のセンサ基板の製造方法。
【請求項４】
前記スパッタ法は、ＲＦマグネトロンスパッタ法またはＤＣマグネトロンスパッタ法である、
請求項１〜３のいずれか１項に記載のセンサ基板の製造方法。
【請求項５】
前記第一の成膜工程及び前記第二の成膜工程での成膜速度は、１Å／ｓｅｃ以上５Å／ｓｅｃ以下である、
請求項１〜４のいずれか１項に記載のセンサ基板の製造方法。
【請求項６】
前記基板は、樹脂で構成されており、
前記第一の成膜工程及び前記第二の成膜工程は、２０℃以上３０℃以下の環境下で行われる、
請求項１〜５のいずれか１項に記載のセンサ基板の製造方法。
【請求項７】
前記金属膜の膜厚は、前記突起部の高さ以上である、
請求項１〜６のいずれか１項に記載のセンサ基板の製造方法。
【発明の詳細な説明】
【技術分野】
【０００１】
本開示は、例えば表面増強蛍光など光検出に用いるセンサ基板に関する。
【背景技術】
【０００２】
空気中を浮遊するウイルスを捕集する技術としては、例えば、ウイルスを捕集可能なフィルターに空気を流した後、抽出液を用いて当該フィルターに捕集されたウイルスを抽出液中に抽出する技術が開示されている（例えば、特許文献１参照）。また、ウイルス等を、サイクロン効果を利用して直接液体に衝突させて、液体中にウイルス等を捕集する技術が開示されている（例えば、特許文献２参照）。
【０００３】
なお、空気中を浮遊しているウイルスは、ウイルス単体で浮遊している訳ではなく、他の浮遊している微粒子に付着して、又は人が放出する飛沫等に含まれて浮遊していることが知られている。
【０００４】
また、人の咳、くしゃみによって、体液に含まれているウイルスが放出されるが、体液は放出後瞬時に乾燥して、飛沫核になる。このウイルスを含んだ飛沫核の直径は、約１μｍで、空気中を浮遊する（例えば、非特許文献１を参照）。
【０００５】
空気中に含まれるウイルスを捕集し、当該空気中に含まれるウイルス濃度が、例えば、蛍光分光法、表面増強ラマン散乱分光法等により測定される。
【０００６】
従来、蛍光分光法、表面増強ラマン散乱法等の光学計測技術は様々な応用に用いられており、例えば、蛍光分光法を用いて空気中の細菌、カビ等の病原体の濃度を測定する技術が開示されている（例えば、特許文献３参照）。蛍光分光法を用いることにより、空気中の病原体の濃度を消耗品である試薬、試験紙片及び酵素などを不要にし、さらにはそれらの消耗品の使用前の保存安全性や使用後の廃棄の問題、誤差を生じる原因となる煩雑な操作や他の成分による干渉作用などの問題をなくし、定量測定することができる。
【０００７】
空気中を浮遊するウイルスを補集し、光学計測する技術としては、表面増強ラマン分光法による検出が開示されている（例えば、特許文献４）。金属表面に固定化されたウイルス由来の被検出物質と結合する断片化抗体を用いて、断片化抗体と被検出物質とが複合体を形成し、その複合体に光を照射することで、被検出物質特有のシグナルを検出する。断片化することにより抗体サイズを小さくすることで、プラズモン共鳴による電場増強をより効果的に活用することができ、高感度検出が可能と述べられている。さらに空気中のウイルスは極微量であるため、表面増強蛍光を利用した光検出法も提案されている。
【０００８】
表面増強蛍光を利用したセンサデバイスには、プラズモン基板（センサ基板）が用いられる。プラズモン基板における金属膜の製造方法として、スパッタレートを変えて２段階成膜する方法が提案されている（例えば、特許文献５）。また、樹脂基板への成膜方法として、複数回成膜する方法も提案されている（例えば、特許文献６）。
【先行技術文献】
【特許文献】
【０００９】
【特許文献１】特開２０１２−０５２８６５号公報
【特許文献２】特開２０１２−０５２８６６号公報
【特許文献３】特表２０１３−５２０６３９号公報
【特許文献４】特開２０１５−１７８９９３号公報
【特許文献５】特開２０１１−１８４７０６号公報
【特許文献６】特開２００３−２５３４２８号公報
【非特許文献】
【００１０】
【非特許文献１】西村秀一、阪田総一郎、“くしゃみ咳によるエアロゾル粒子中のインフルエンザウィルスの活性と空調”、冷凍２０１０年５月号第８５巻第９９１号
【発明の概要】
【発明が解決しようとする課題】
【００１１】
しかしながら、上述した従来の製造方法によるプラズモン基板では、プラズモン特性をデバイス面内で均一化することができなかった。また、上術した従来の製造方法によるプラズモン基板では、低濃度の被検出物質を計測することが難しかった。
【００１２】
そこで、本開示は、センサ基板内のプラズモン特性を均一化することができ、かつ低濃度の被検出物質を高感度に検出することができるセンサ基板の製造方法を提供する。
【課題を解決するための手段】
【００１３】
本開示の一態様に係るセンサ基板の製造方法は、励起光が照射されることによって表面プラズモンを生じさせる金属微細構造体を備えるセンサ基板の製造方法であって、主面上に複数の突起部を有する基板を準備する準備工程と、前記主面上に金属膜を形成することで前記金属微細構造体を作製する成膜工程とを含み、前記成膜工程は、前記主面上に蒸着法により第一の金属膜を形成する第一の成膜工程と、前記第一の金属膜上にスパッタ法により第二の金属膜を形成する第二の成膜工程とを含む。
【発明の効果】
【００１４】
本開示によれば、センサ基板内のプラズモン特性を均一化することができ、かつ低濃度の被検出物質を高感度に検出することができる。
【図面の簡単な説明】
【００１５】
【図１】実施の形態に係る検出システムの概略構成を示すブロック図
【図２】実施の形態に係る検出部の概略構成を示すブロック図
【図３Ａ】実施の形態に係る検出領域を有するセンサ基板の斜視図
【図３Ｂ】実施の形態に係る金属微細構造体の拡大断面図
【図４】実施の形態に係る金属微細構造体上のＳＡＭ膜を示す図
【図５】成膜方法によるセンサ基板の仕上がりを比較した図
【図６】成膜方法によるセンサ基板の反射特性を比較した図
【図７】実施の形態に係るセンサ基板の製造方法を示すフローチャート
【図８】実施の形態に係る製造方法で作製したセンサ基板のＳＥＭ像
【図９】実施の形態に係る製造方法で作製したセンサ基板のＡｕ膜厚分布を示す図
【図１０】実施の形態に係る製造方法で作製されたセンサ基板において、第一及び第二の金属膜の厚みがそれぞれ３００ｎｍであるときのＳＥＭ像
【図１１Ａ】実施の形態に係る製造方法で作製したセンサ基板の断面ＳＥＭ像
【図１１Ｂ】比較例１に係るセンサ基板の断面ＳＥＭ像
【図１１Ｃ】比較例２に係るセンサ基板の断面ＳＥＭ像
【図１２Ａ】実施の形態に係る製造方法で作製したセンサ基板において第一の金属膜のみが２００ｎｍである場合の反射特性を示す図
【図１２Ｂ】実施の形態に係る製造方法で作製したセンサ基板において第一の金属膜の厚みが３００ｎｍである場合の反射特性を示す図
【図１２Ｃ】実施の形態に係る製造方法で作製したセンサ基板において第一及び第二の金属膜の厚みが３００ｎｍである場合の反射特性を示す図
【図１３】成膜方法の違いによるセンサ基板のノイズレベルの評価結果を示す図
【図１４】比較例３に係るセンサ基板の反射特性を比較した図
【図１５】比較例３に係るセンサ基板のＳＥＭ像
【図１６】他の実施の形態に係るセンサ基板の平面図
【発明を実施するための形態】
【００１６】
（本開示の基礎となった知見）
上記のように、従来技術（例えば、特許文献５及び６）で作製されたセンサ基板では、センサ基板内のプラズモン特性を均一化し、低濃度の被検出物質（例えば、ウイルス）を検出することが難しい。以下、説明する。
【００１７】
表面増強蛍光を利用したセンサデバイスを作製する際には、デバイス面内のプラズモン特性を均一化することが望まれる。また、センサデバイスの検出感度低下の最大の阻害要因は、非特異吸着によるノイズ信号である。空気中を浮遊するウイルス濃度は、ウイルス感染患者の鼻汁に含まれるウイルス濃度に比べ極端に小さいため、空気中から補集したウイルスに由来する被検出物質は微量である。そのためこれまでの製造方法によるプラズモン基板では非特異吸着によるノイズ信号が高く、微量のウイルスを高感度に検出することができなかった。
【００１８】
そのため、空気中のウイルスを検出するためのセンサデバイスには、デバイス面内のプラズモン特性が均一でかつ非特異吸着を抑制できるプラズモン基板（センサ基板）を作製することが望まれる。このようなプラズモン基板を作製するためには、基板面内で均一な金属ナノ構造形成、及び、非特異吸着が少ない金属ナノ構造を形成する必要があり、金属膜の成膜方法が極めて重要である。
【００１９】
非特異吸着とは、蛍光物質で標識された第二のＶＨＨ抗体（蛍光物質で標識された標識化抗体であり、図４参照）又は蛍光物質が、被検出物質を介さずに、直接的に、金属膜、ＳＡＭ膜、又は、第一のＶＨＨ抗体（ウイルスに特異的に結合する固定化抗体であり、図４参照）に付着することを指す。非特異吸着が発生すれば、被検出物質が存在しなくても蛍光を発してしまう。つまり、非特異吸着は、ノイズを増加させ、Ｓ／Ｎ比の低下を招き、被検出物質の量の検出精度を低下させる。
【００２０】
そこで、本開示の一態様に係るセンサ基板の製造方法は、励起光が照射されることによって表面プラズモンを生じさせる金属微細構造体を備えるセンサ基板の製造方法であって、主面上に複数の突起部を有する基板を準備する準備工程と、前記主面上に金属膜を形成することで前記金属微細構造体を作製する成膜工程とを含む。そして、前記成膜工程は、前記主面上に蒸着法により第一の金属膜を形成する第一の成膜工程と、前記第一の金属膜上にスパッタ法により第二の金属膜を形成する第二の成膜工程とを含む。
【００２１】
これにより、センサ基板は、２つの成膜方法により成膜されることで作製される。蒸着法では、スパッタ法に比べ、全体的な厚みが均一な金属膜を形成することができる。基板の主面上に蒸着法で成膜することで、基板面内において厚みが均一な第一の金属膜を形成することができる。つまり、センサ基板面内のプラズモン特性を均一化することができる。また、スパッタ法では、蒸着法に比べ、表面が平滑な金属膜を形成することができる。第一の金属膜上にスパッタ法により第二の金属膜を形成することで、金属膜の表面は平滑な面となる。つまり、表面の凹凸による非特異吸着を抑制することができる。よって、本開示の一態様に係るセンサ基板の製造方法によれば、センサ基板内のプラズモン特性を均一化することができ、かつ低濃度の被検出物質を高感度に検出することができる。
【００２２】
また、前記第二の金属膜は、膜厚が２００ｎｍ以上であり、かつ前記第一の金属膜の膜厚以下であってもよい。
【００２３】
これにより、第二の金属膜が２００ｎｍ以上の厚みを有することで、第一の金属膜の表面の凹凸を吸収しやすくなり、金属膜表面がさらに平滑になり、より単一モードに近いプラズモン共鳴を生じさせることができる。つまり、プラズモン共鳴による発光増強度を増大することができる。よって、低濃度の被検出物質をさらに高感度に検出することができる。
【００２４】
また、前記蒸着法は、電子ビーム蒸着法または抵抗加熱式蒸着法であってもよい。
【００２５】
これにより、一般的に使用されている蒸着法により、第一の金属膜を形成することができる。よって、センサ基板の製造方法の汎用性を向上させることができる。
【００２６】
また、前記スパッタ法は、ＲＦマグネトロンスパッタ法またはＤＣマグネトロンスパッタ法であってもよい。
【００２７】
これにより、一般的に使用されているスパッタ法により、第二の金属膜を形成することができる。よって、センサ基板の製造方法の汎用性を向上させることができる。
【００２８】
また、前記第一の成膜工程及び前記第二の成膜工程での成膜速度は、１Å／ｓｅｃ以上５Å／ｓｅｃ以下であってもよい。
【００２９】
これにより、成膜時間が長くなることを抑制しつつ、平滑な表面を有する金属膜を作製することができる。
【００３０】
また、前記基板は、樹脂で構成されており、前記第一の成膜工程及び前記第二の成膜工程は、２０℃以上３０℃以下の環境下で行われてもよい。
【００３１】
これにより、基板が樹脂で構成されており成膜時に基板を加熱できない場合であっても、基板内のプラズモン特性を均一化することができ、かつ低濃度の被検出物質を高感度に検出することができるセンサ基板を作製することができる。
【００３２】
また、前記金属膜の膜厚は、前記突起部の高さ以上であってもよい。
【００３３】
これにより、被検出物質が入る隙間を適切な幅及び深さに調整することができる。つまり、間隙に入る被検出物質の割合を増やすことができる。よって、低濃度の被検出物質をさらに高感度に検出することができる。
【００３４】
以下、本開示の実施の形態に関して、図１〜図１６を用いて詳細に説明する。
【００３５】
なお、以下で説明する実施の形態は、いずれも包括的又は具体的な例を示すものである。以下の実施の形態で示される数値、形状、材料、構成要素、構成要素の配置位置及び接続形態、ステップ、ステップの順序などは、一例であり、請求の範囲を限定する主旨ではない。また、以下の実施の形態における構成要素のうち、最上位概念を示す独立請求項に記載されていない構成要素については、任意の構成要素として説明される。
【００３６】
なお、各図は、必ずしも厳密に図示したものではない。各図において、実質的に同一の構成については同一の符号を付し、重複する説明は省略又は簡略化する。
【００３７】
また、以下の実施の形態の説明に用いられる図面において、座標軸が示される場合がある。座標軸におけるＺ方向は、センサ基板の主面に垂直な方向である。Ｘ方向及びＹ方向は、Ｚ方向に垂直な平面状において互いに直交する方向である。Ｘ−Ｙ平面は、センサ基板の主面に平行な平面である。例えば、以下の実施の形態において、「平面視」とは、Ｚ方向から見ることを意味する。
【００３８】
また、本明細書において、平行などの要素間の関係性を示す用語、および、矩形などの要素の形状を示す用語、並びに、数値、および、数値範囲は、厳格な意味のみを表す表現ではなく、実質的に同等な範囲、例えば数％程度の差異をも含むことを意味する表現である。
【００３９】
（実施の形態）
［検出システムの概要］
図１は、実施の形態に係る検出システム１０の概略構成を示すブロック図である。検出システム１０は、人が出入りする部屋の室内に設置されている。検出システム１０は、例えば、設置された室内の空気中の浮遊するウイルス等の対象検出粒子（以降において、微粒子とも記載する）の濃度を検出する。
【００４０】
図１に示すように、検出システム１０は、捕集装置１００と、検出部２００と、コントローラ３００とを備える。以下に、捕集装置１００、検出部２００及びコントローラ３００の詳細について説明する。
【００４１】
［捕集装置の構成］
捕集装置１００は、空気吸入口１０５で、周辺の雰囲気空気を吸入し、空気等の気体中のウイルス等を含み得る微粒子を捕集して捕集液に混合する装置である。図１に示すように、捕集装置１００は、吸引器１０１と、捕集液タンク１０２と、ポンプ１０３と、サイクロン１０４と、空気吸入口１０５と、洗浄液タンク１０６と、ポンプ１０７と、洗浄液タンク１０８と、ポンプ１０９と、廃液タンク１１０と、液体流路１１１と、を備える。以下に、捕集装置１００の各構成要素について説明する。
【００４２】
吸引器１０１は、空気吸入口１０５から周辺の雰囲気空気を吸入する。吸引器１０１により周辺の雰囲気空気中を浮遊するウイルスを含み得る微粒子は、空気とともに空気吸入口１０５よりサイクロン１０４に吸入される。吸引器１０１は、サイクロン１０４に接続されており、サイクロン１０４を動作させるために用いられる。
【００４３】
捕集液タンク１０２は、空気中のウイルスを捕集するための捕集液を保持するための容器である。
【００４４】
ポンプ１０３は、捕集液タンク１０２内の捕集液をサイクロン１０４に供給する。
【００４５】
サイクロン１０４は、空気吸入口１０５及び捕集液タンク１０２に接続されており、吸引器１０１により空気吸入口１０５から吸入された空気中のウイルスを含み得る微粒子と、ポンプ１０３により捕集液タンク１０２から供給された捕集液とを混合する。すなわち、サイクロン１０４は、吸入した空気中のウイルスを含み得る微粒子を捕集液に溶かす。サイクロン１０４は、液体流路１１１を介して検出部２００に接続されている。微粒子が混合された捕集液（以下、試料という）は、サイクロン１０４から液体流路１１１を介して検出部２００に排出される。
【００４６】
洗浄液タンク１０６は、サイクロン１０４を洗浄するための洗浄液を保持するための容器である。洗浄液タンク１０６は、サイクロン１０４に接続されており、洗浄液タンク１０６内の洗浄液は、ポンプ１０７によってサイクロン１０４に供給される。
【００４７】
洗浄液タンク１０８は、液体流路１１１を洗浄するための洗浄液を保持するための容器である。洗浄液タンク１０８は、液体流路１１１に接続されており、洗浄液タンク１０８内の洗浄液は、ポンプ１０９によって液体流路１１１に供給される。
【００４８】
廃液タンク１１０は、不要な液体を貯蔵するための容器である。
【００４９】
液体流路１１１は、ウイルスを踏んだ捕集液をセンサセル２０２まで運ぶための経路である。サンプル液は液体流路１１１を通ってセンサセルに滴下される。液体流路１１１は、ウイルスを捕集したサンプル液体を、ウイルスを計測するセンサデバイス２０１に導く液体流路である。つまり、液体流路１１１は、サイクロン１０４から出力された試料を、検出部２００に導くための経路である。
【００５０】
［検出部の構成］
次に、検出部２００について、図１及び図２を参照しながら具体的に説明する。図２は、実施の形態に係る検出部２００の概略構成を示すブロック図である。
【００５１】
検出部２００は、捕集装置１００によって微粒子が混合された捕集液からウイルスを検出する。図１及び図２に示すように、検出部２００は、センサデバイス２０１と、導入部２０３と、光源２０４と、光源２０４から照射された光を集光し、検出領域２０２ｃに結像させるレンズ２０６と、検出領域２０２ｃで発生した表面増強蛍光を光検出部２０７に導くビームスプリッタ２０５と、検出領域２０２ｃで発生した表面増強ラマン散乱光を分光し、検出する光検出部２０７とを備えている。以下に、検出部２００の各構成要素について説明する。
【００５２】
センサデバイス２０１は、ウイルスと反応する試薬又はこの試薬を担持したセンサセル２０２を備える。ここで、センサセル２０２は、センサデバイス２０１に複数あってもよい。つまり、センサデバイス２０１は、単一のセンサセル２０２を備えていてもよいし、複数のセンサセル２０２を備えていてもよい。
【００５３】
本実施の形態でのセンサデバイス２０１は、所定体積（例えば１ｍｌ）のサンプル液体２０３１中のウイルスの個数（例えば１０３〜１０６個）の範囲を計測できる。また、本実施の形態では、ウイルス量を光学的に検出するために、表面増強蛍光法を利用する。
【００５４】
センサセル２０２は、励起光が照射されたときに、表面プラズモンを生じさせることにより、ウイルスに結合した蛍光物質からの蛍光を増強する。図２に示すように、センサセル２０２は、ウイルス、または、ウイルス構成成分を含むサンプル液体２０３１が通る流路２０２ａ、ウイルス、および、ウイルス構成成分を測定する領域である検出領域２０２ｃを有するセンサ基板２０２ｂを備えている。このようにすることにより、ウイルス、および、ウイルス構成成分の検知を正確に行うことができる。ここで、ウイルスとは、種類を特に限定するものではなく、一般にウイルスと分類される対象を測定することができる。また、ウイルス構成成分とは、ウイルスを構成する成分であれば特に限定されない。ウイルス構成成分として、ウイルス構成するタンパク質、又は、核酸を測定することが好ましい。
【００５５】
流路２０２ａは、導入部２０３から滴下されたサンプル液体２０３１を検出領域２０２ｃに導くための経路である。
【００５６】
センサ基板２０２ｂは、表面プラズモンを利用してウイルスを光学的に検出するための検出領域２０２ｃを有する基板である。検出領域２０２ｃには、金属微細構造体が配置されており、光源２０４から励起光が照射されることにより表面プラズモンが生じる。また、金属微細構造体には、第一のＶＨＨ抗体が固定されている。第一のＶＨＨ抗体は、ウイルスに特異的に結合する固定化抗体である。センサ基板２０２ｂの詳細については、図３Ａ及び図３Ｂを用いて後述する。
【００５７】
導入部２０３は、第二のＶＨＨ抗体及び試料をセンサセル２０２に導入する。具体的には、導入部２０３は、第二のＶＨＨ抗体と試料とを含むサンプル液体２０３１をセンサセル２０２に滴下する。第二のＶＨＨ抗体は、蛍光物質で標識された標識化抗体である。試料は、ウイルスを含み得る液体であり、本実施の形態ではサイクロン１０４から排出された捕集液である。
【００５８】
試料にウイルスが含まれれば、当該ウイルスは、第一のＶＨＨ抗体を介して金属微細構造体に結合する。このとき、ウイルスは、蛍光物質で標識された第二のＶＨＨ抗体とも結合している。つまり、金属微細構造体に、第一のＶＨＨ抗体、ウイルス、第二のＶＨＨ抗体及び蛍光物質の複合体が結合される。この状態で金属微細構造体に光が照射されると、ウイルスと間接的に結合している蛍光物質から蛍光が発せられ、当該蛍光が表面プラズモンによって増強される。以降において、表面プラズモンによって増強された蛍光を表面増強蛍光と呼ぶ。
【００５９】
光源２０４は、センサセル２０２に励起光を照射する光照射部の一例である。光源２０４としては、公知の技術を特に限定することなく利用することができる。例えば、半導体レーザ、ガスレーザ等のレーザを光源２０４として利用することができる。なお、サンプル液体２０３１中のウイルスを測定するため、ウイルスに含まれる物質と相互作用が小さい波長の励起光を照射する光源２０４を利用することが好ましい。励起光の波長は、例えば、４００〜２０００ｎｍ程度の波長で、水、又は、ウイルス構成物質と相互作用が少ない波長が好ましい。さらには、励起光の波長は、６００ｎｍ〜８５０ｎｍ（例えば、６５０ｎｍ、７８５ｎｍ、８３０ｎｍ）といった半導体レーザが利用できる波長が好ましい。
【００６０】
ビームスプリッタ２０５は、光源２０４から照射された励起光から検出領域２０２ｃで発生した表面増強蛍光を分離する。具体的には、ビームスプリッタ２０５は、光源２０４からの励起光を通過させ、センサセル２０２で発生した表面増強蛍光を分離して光検出部２０７に導く。
【００６１】
レンズ２０６は、ビームスプリッタ２０５を通過した光源２０４からの励起光を検出領域２０２ｃに集光する。レンズ２０６は、公知の技術を特に限定無く利用することができる。
【００６２】
光検出部２０７は、光源２０４により発せられた光がセンサセル２０２に照射され、センサセル２０２より帰還した光をビームスプリッタ２０５で取り出した光を分光し、検出することにより電気信号に変換して、ウイルス量に相当する信号を出力する。つまり、光検出部２０７は、ビームスプリッタ２０５により導かれた表面増強蛍光を分光し、特定の波長帯の光を検知することにより、試料中のウイルスの量に相当する電気信号を出力する。
【００６３】
光検出部２０７は、特定の波長帯の光を分光し、検出できるものであれば公知の技術を特に限定無く利用することができる。例えば、光検出部２０７として、光を分光するために特定の波長帯を透過させる干渉フィルター、回折格子を用いて分光するツェルニーターナ―型分光器、及び、エシェル型分光器等を利用することができる。さらには、光検出部２０７は、当該光検出部２０７に光を導入する前に光源２０４からの励起光を除去するためのノッチフィルター、あるいは、光源２０４からの励起光を透過させず、かつ、センサセル２０２で発生した表面増強蛍光を透過させることができるロングパスフィルタを有してもよい。また、光検出部２０７には、簡単のため、光を分光するための装置に関しては図示していない。
【００６４】
［コントローラの構成］
コントローラ３００は、検出システム１０全体の動作を制御する。具体的には、コントローラ３００は、捕集装置１００及び検出部２００を制御する。
【００６５】
コントローラ３００は、例えば、測定の開始を制御する。具体的には、コントローラ３００は、吸引器１０１に周辺の空気の吸引を開始させる、かつ、ポンプ１０３に、捕集液タンク１０２からサイクロン１０４に捕集液を供給させて生成されたサンプル液体（捕集液体）をセンサデバイス２０１に供給させる。さらには、コントローラ３００は、光源２０４に光を照射させ、光検出部２０７に表面増強蛍光を検知させる制御を行う。
【００６６】
例えば、コントローラ３００は、各種入力パラメーターに基づいて、予め設定された条件で、各ポンプを制御して所定体積のサンプル液体２０３１を検出部２００（センサデバイス２０１）に供給することができる。さらに、コントローラ３００は、計時機能を有しており、各動作に要した時間情報を生成し記憶してもよい。また、コントローラ３００は、検出部２００から計測値を取得して、当該計測値と時間情報とに基づいて、空気中を浮遊するウイルスの濃度の経時的変化を算出する機能を有していてもよい。
【００６７】
なお、コントローラ３００は、例えば１以上の専用の電子回路によって実現される。１以上の専用の電子回路は、１個のチップ上に集積されてもよいし、複数のチップ上に個別に形成されてもよい。また、コントローラ３００は、１以上の専用の電子回路の代わりに、汎用のプロセッサ（図示せず）と、ソフトウェアプログラム又はインストラクションが格納されたメモリ（図示せず）とによって実現されてもよい。この場合、ソフトウェアプログラム又はインストラクションが実行されたときに、プロセッサは、コントローラ３００として機能する。
【００６８】
［センサ基板の構成］
ここで、センサセル２０２のセンサ基板２０２ｂの詳細な構成について、図３Ａ及び図３Ｂを参照しながら具体的に説明する。
【００６９】
図３Ａは、実施の形態に係る検出領域２０２ｃを有するセンサ基板２０２ｂの斜視図である。具体的には、図３Ｂは、図３ＡのＩＩＩＢ−ＩＩＩＢ線における、実施の形態に係る金属微細構造体２０２１の拡大断面図である。
【００７０】
図３Ａに示すように、検出領域２０２ｃには、表面増強蛍光法を利用する場合には、表面プラズモン共鳴を発生するためのナノスケールの金属微細構造体２０２１が設けられている。本実施の形態では、図３Ｂに示すように、金属微細構造体２０２１は、オレフィン等の樹脂基板２０２２及び金属膜２０２３を備える。
【００７１】
樹脂基板２０２２は、ナノインプリントもしくは射出成形により形成されたナノ構造を有する。ナノ構造は、例えば、ピラー状である。本実施の形態では、樹脂基板２０２２は、樹脂基板２０２２の主面（Ｚ軸プラス側の面）に複数のピラー２０２２ａを有する。この複数のピラー２０２２ａピラー２０２２ａの形状は、特に限定されないが、円柱形状であることが望ましい。ピラー２０２２ａが円柱形状である場合、ピラー２０２２ａの高さｔ４とピラー２０２２ａ間のピッチｄ３のサイズの比率は、１：１〜１：３であることが望ましい。本実施の形態では、励起光の波長及び蛍光の波長が７５０ｎｍ〜８５０ｎｍである。したがって、例えばピラー高さｔ４は２００ｎｍであり、ピラー直径ｄ２は２３０ｎｍであり、ピラー間のピッチｄ３は４６０ｎｍであることが望ましい。なお、樹脂基板２０２２のナノ構造は、これに限定されるものではなく、複数のピラー２０２２ａの代わりに、複数の半球体を含んでいてもよい。なお、樹脂基板２０２２は、基板の一例である。また、基板は、樹脂基板に限定されず、例えば、セラミック基板、ガラス基板、シリコンウェハ等の半導体基板などであってもよい。
【００７２】
金属膜２０２３は、樹脂基板２０２２に金属を成膜することで作製される。金属膜２０２３は、樹脂基板２０２２上に成膜された第一の金属膜２０２４と、第一の金属膜２０２４上に成膜された第二の金属膜２０２５とを有する。第二の金属膜２０２５は、第一の金属膜２０２４より表面粗さが小さい金属膜である。本開示は、金属膜２０２３の形成方法に特徴を有する。金属膜２０２３の形成方法は、後述する。
【００７３】
第一の金属膜２０２４の厚みｔ１は、ピラー２０２２ａのＺ軸プラス側の端部から第一の金属膜２０２４のＺ軸プラス側の端部までの距離を示す。第二の金属膜の厚みｔ２は、第一の金属膜２０２４のＺ軸プラス側の端部から第二の金属膜２０２５のＺ軸プラス側の端部までの距離を示す。金属膜２０２３の厚みｔ３は、第一の金属膜２０２４の厚みｔ１と第二の金属膜２０２５の厚みｔ２とを合計した厚みである。厚みｔ１〜ｔ３は、Ｚ軸に平行な方向の長さである。
【００７４】
金属膜２０２３には、樹脂基板２０２２の複数のピラー２０２２ａに対応する複数の突起部２０２３ａが形成されている。励起光の波長及び蛍光の波長が７５０ｎｍ〜８５０ｎｍである場合は、金属膜２０２３の膜厚は、約４００ｎｍであることが望ましい。また、複数の突起部２０２３ａにおいて隣接する突起部２０２３ａの間の間隔ｄ１は、被検出物質が入ることができる長さであるとよい。隙間は、第一のＶＨＨ抗体の長さと被検出物質の長さと第二のＶＨＨ抗体の長さとの総和の１００％〜２００％であることが望ましい。なお、ピラー２０２２ａは、樹脂基板２０２２に形成された突起部（微細突起）の一例である。また、間隔ｄ１は、突起部２０２３ａの間の間隔の最小値を示す。
【００７５】
樹脂基板２０２２に金属膜２０２３を成膜することで、センサ基板２０２ｂ（プラズモン基板）が作製される。樹脂基板２０２２上に形成する金属膜２０２３の材料は、特に限定される必要はなく、金（Ａｕ）、銀（Ａｇ）、銅（Ｃｕ）、若しくはアルミニウム（Ａｌ）、又はこれらのいずれかの金属を主成分として含む合金であってもよい。本実施の形態では、金を用いている。
【００７６】
次に、センサ基板２０２ｂ（ナノ構造を有する樹脂基板２０２２＋金属膜２０２３）へのＳＡＭ形成に関して述べる。
【００７７】
金属膜２０２３上には、自己組織化膜（以下、ＳＡＭ膜と呼ぶ）が形成されており、第一のＶＨＨ抗体は、このＳＡＭ膜を介して金属微細構造体２０２１に固定される。つまり、ＳＡＭ膜は固定化抗体（例えば、第一のＶＨＨ抗体２０２７）をセンサ基板２０２ｂ上に固定化するためのリンカー材料として機能する。具体的には、チオール結合により金属膜２０２３上にＳＡＭ膜が形成される。図４は、実施の形態に係る金属微細構造体２０２１上のＳＡＭ膜２０２６を示す図である。
【００７８】
図４に示すように、金属微細構造体２０２１の表面には、リンカー分子２０２８及び非リンカー分子２０２９を含むＳＡＭ膜２０２６が形成されている。第一のＶＨＨ抗体２０２７は、リンカー分子２０２８を介して金属微細構造体２０２１に固定される。
【００７９】
サンプル液体２０３１中にウイルス（被検出物質）２０３２が含まれる場合、そのウイルス２０３２は、金属微細構造体２０２１に固定された第一のＶＨＨ抗体２０２７に結合する。ウイルス２０３２には、蛍光物質２０３４で標識された第二のＶＨＨ抗体２０３３も結合されている。
【００８０】
このような金属微細構造体２０２１に励起光が照射されると、蛍光物質２０３４から蛍光が発せられ、金属微細構造体２０２１に生じた表面プラズモンによって当該蛍光が増強される。つまり、ウイルスの量に対応する表面増強蛍光が発せられる。
【００８１】
リンカー分子２０２８は、一方の末端にチオール基２０２６１を、他方の末端にカルボキシル基２０２６４を有する。チオール基２０２６１は、金属微細構造体２０２１の表面と結合する。カルボキシル基２０２６４は、第一のＶＨＨ抗体２０２７と結合する。
【００８２】
さらに、ＳＡＭ膜材料は、アルキル鎖が１０以上であることが望ましい。例えば、リンカー分子２０２８は、チオール基２０２６１とカルボキシル基２０２６４との間に、炭素数が１０以上のアルキル鎖２０２６２を含むとよい。また、ＳＡＭ膜材料は、エチレングリコール（ＥＧ）を有することが望ましい。例えば、リンカー分子２０２８は、チオール基２０２６１とカルボキシル基２０２６４との間に、ポリエチレングリコール鎖２０２６３を含むとよい。例えば、アルキル鎖２０２６２は、チオール基２０２６１及びポリエチレングリコール鎖２０２６３に接続されており、ポリエチレングリコール鎖２０２６３は、アルキル鎖２０２６２及びカルボキシル基２０２６４に接続されている。
【００８３】
非リンカー分子２０２９は、一方の末端にチオール基２０２７１を、他方の末端にヒドロキシル基２０２７４を有する。チオール基２０２７１は、金属微細構造体２０２１の表面と結合する。ヒドロキシル基２０２７４は、親水性であるため、第二のＶＨＨ抗体２０３３及び蛍光物質２０３４（発光体とも記載する）の非特異吸着を抑制する。
【００８４】
さらに、非リンカー分子２０２９は、チオール基２０２７１とヒドロキシル基２０２７４との間に、炭素数が１０以上のアルキル鎖２０２７２と、ポリエチレングリコール鎖２０２７３とを含む。具体的には、アルキル鎖２０２７２は、チオール基２０２７１及びポリエチレングリコール鎖２０２７３に接続されており、ポリエチレングリコール鎖２０２７３は、アルキル鎖２０２７２及びヒドロキシル基２０２７４に接続されている。
【００８５】
上記のように、ＳＡＭ膜２０２６末端は、カルボキシル基２０２６４であるものと、ヒドロキシル基２０２７４であるものとの２種類の混合であることが望ましい。その混合比は、カルボキシル基２０２６４よりヒドロキシル基２０２７４が多いのが望ましい。
【００８６】
［成膜方法によるセンサ基板の特性］
ここで、成膜方法によるセンサ基板２０２ｂの性能について、図５及び図６を参照しながら説明する。図５は、成膜方法によるセンサ基板２０２ｂの仕上がりを比較した図である。図５のＡｕ（金属膜）の膜厚分布は、横軸が成膜時の基板の中心を基準（０ｎｍ）としたときの距離を示しており、縦軸はその位置におけるＡｕの膜厚を示している。図６は、成膜方法の違いによるセンサ基板２０２ｂの反射特性を示す図である。
【００８７】
蒸着法（例えば電子ビーム蒸着法）では、蒸着源とサンプル（基板）との間の距離がスパッタ法（スパッタリング法）に比べ長い。そのため、基板のどのエリアにおいても均一な金属ナノ構造を形成することができる。これにより、基板面内のプラズモン特性を均一化することができ、基板上に複数のセンサセルを配置した場合でも検量線が同一になるため、信頼性の高いセンサデバイスを実現することができる。しかし、図５のＳＥＭ像に示すように、蒸着法（電子ビーム蒸着法）による金属ナノ構造は基板面内のプラズモン特性を均一化することができるメリットがあるものの、金属膜表面に微小な凹凸を有するため、プラズモン特性、非特異吸着によるノイズの点では望ましくなく、電子ビーム蒸着法のみで作製したセンサ基板を用いたセンサデバイスでは高感度にウイルスを検出することができない。
【００８８】
一方、スパッタ法で形成された金属膜２０２３２は、金属膜２０２３１に比べ表面が平滑に形成されている。そのため、金属膜２０２３２を平滑にする、つまり非特異吸着を抑制する観点から、金属膜の成膜には、スパッタ法が用いられるとよい。詳細は、以下に示す。
【００８９】
ウイルスセンサにおいて、高感度化の重要なポイントは非特異吸着を低減することである。非特異吸着とは、第二のＶＨＨ抗体２０３３および蛍光物質２０３４が、金属膜２０２３上、ＳＡＭ膜２０２６上、もしくは、第一のＶＨＨ抗体２０２７上に付着することを指す。非特異吸着は、被検出物質の有り無しにかかわらず発光してしまうため、センサのノイズ要因となり、センサのＳ／Ｎの低下を招き、センサの高感度化を阻害する要因となる。
【００９０】
また、ＶＨＨ抗体は、従来の抗体（例えばＩｇＧ抗体）に比べ小型であり、従来の抗体より非常に非特異吸着が顕著となり、ＶＨＨ抗体を発光増強蛍光で用いた際には従来の抗体に比べてウイルスセンサの感度が低下する。そのため、ＶＨＨ抗体の特徴の小型であることを活かし、ウイルスセンサを高感度化するためには非特異吸着をこれまで以上に対策することが必要である。
【００９１】
スパッタリング法で金属膜２０２３を成膜することで金属膜２０２３表面が平滑になることで非特異吸着を低減できる。具体的には、金属膜２０２３２表面が平滑であるため、標識化抗体、及び、発光体が付着しても洗浄により除去することが可能となる。一方、例えば電子ビーム蒸着法により成膜した金属膜２０２３１表面は凹凸を有しており、微視的には隙間を有する。この隙間に標識化抗体、及び、発光体が入り込み付着すると、洗浄しても除去することは困難である。また金属膜表面の平滑性はＳＡＭにも影響を与える。非特異吸着は、ＳＡＭ膜２０２６の疎水面（以降において、ＳＡＭ疎水面とも記載する）への疎水性相互作用により起こる。Ａｓｓａｙは水溶性溶媒中で行うため、緻密なＳＡＭ膜２０２６を形成できればＳＡＭ疎水面はＳＡＭ中に内包されるため非特異吸着を抑制できる。金属膜表面に凹凸がある場合、金属膜上へのＳＡＭはランダムな方向を向いてしまうため、ＳＡＭ疎水面が外部に露出することで非特異吸着が増大する。一方、スパッタリング法により形成した金属膜は表面が平滑であるため、緻密なＳＡＭ膜２０２６を形成することが可能となりＳＡＭ疎水面が内包されることで非特異吸着が低減できる。
【００９２】
図５の金属膜の膜厚分布に示すように、基板全体における金属膜の膜厚のバラつきは、スパッタリング法より蒸着法の方が小さい。金属膜の膜厚は、プラズモン特性に影響を与えるため、基板面内で均一である方がよい。つまり、離散的に配置された金属微細構造体２０２１の面内におけるプラズモン特性を安定化させる観点から、金属膜の成膜には、蒸着法が用いられるとよい。
【００９３】
図６に示すように、スパッタリング法（図中のスパッタリング）により金属膜２０２３を成膜した基板の反射特性は、電子ビーム蒸着法（図中のＥＢ）により金属膜２０２３を成膜した基板を用いた場合に比べて、極めて急峻な吸収ピーク（共鳴ピーク）を有している。スパッタリング法により成膜された金属膜２０２３２の表面は、電子ビーム蒸着法により成膜された金属膜２０２３１に比べて、平滑である。そのため電子ビーム蒸着法では複数のプラズモン共鳴モードを有していたのに対し、スパッタリング法ではより単一モードに近いプラズモン共鳴を有するために生じるものである。これにより、スパッタリング法により成膜された金属膜２０２３２を用いることで、プラズモン共鳴による発光増強度を増大することができ、ウイルスセンサを高感度化することができる。
【００９４】
上記のように、従来の方法では、非特異吸着を抑制しつつ、プラズモン特性を安定化させるセンサ基板は作製できていなかった。そこで、本開示では、以下の製造方法により、プラズモン特性を安定化（均一化）しつつ、非特異吸着を抑制することができるセンサ基板２０２ｂを作製する。すなわち、面内のプラズモン特性を均一化することができ、かつ低濃度の被検出物質を高感度に検出することができるセンサ基板２０２ｂを作製する。
【００９５】
［センサ基板の製造方法］
本実施の形態に係るセンサ基板２０２ｂであって、励起光が照射されることによって表面プラズモンを生じさせる金属微細構造体２０２１を得るセンサ基板２０２ｂの製造方法について、図７を参照しながら説明する。図７は、実施の形態に係るセンサ基板２０２ｂの製造方法を示すフローチャートである。本実施の形態に係るセンサ基板２０２ｂの製造方法の成膜工程は、２段階の成膜工程を経て作製される。第１ステップでは電子ビーム蒸着法、第２ステップではスパッタリング法で成膜されることが望ましい。なお、この方法に限定されることはない。第１ステップの成膜方法は第２の成膜方法に比べ、金属材料の堆積方向が基板の平面に垂直な方向（図３Ｂでは、Ｚ軸方向）に大きくなる方法であればよい。また、第２ステップの成膜方法は第１ステップの成膜方法に比べ、金属材料の堆積方向が横方向（図３Ｂでは、Ｙ軸方向）に大きくなる方法であればよい。
【００９６】
図７に示すように、まず主面に複数のピラー２０２２ａが形成された樹脂基板２０２２を準備する（Ｓ１０）。ステップＳ１０は、準備工程の一例である。そして、樹脂基板２０２２の主面上に金属膜２０２３を形成することで金属微細構造体２０２１を作製する成膜工程（Ｓ２０及びＳ３０）が行われる。本実施の形態では、金属膜２０２３の成膜方法には、成膜原理が異なる２つの成膜方法が用いられる。
【００９７】
具体的には、成膜工程では、まず主面上に蒸着法により第一の金属膜２０２４を形成する（Ｓ２０）。これにより、樹脂基板２０２２の主面上に第二の金属膜２０２５より表面の凹凸は大きいが、樹脂基板２０２２の面内で均一な厚みの第一の金属膜２０２４が形成される。蒸着法は、電子ビーム（ＥＢ）蒸着法、抵抗加熱式蒸着法、高周波誘導式蒸着法、レーザ式蒸着法などにより行うことが可能であるが、より一般的に使用されている電子ビーム蒸着法（ＥＢ蒸着法）、及び、抵抗加熱式蒸着法が用いられるとよい。本実施の形態では、電子ビーム蒸着法により、第一の金属膜２０２４が形成される。なお、ステップＳ２０は、第一の成膜工程の一例である。
【００９８】
上記のように、電子ビーム蒸着を含む蒸着法では、第一の金属膜２０２４の表面に微小な凹凸が形成されるため、非特異吸着によるノイズの除去、及び、プラズモン特性の向上が難しい。そこで、本実施の形態では、第２ステップの成膜方法として、スパッタリング法を用いる。具体的には、ステップＳ２０の後に、スパッタリング法により第二の金属膜２０２５を形成する（Ｓ３０）。つまり、ステップＳ３０では、第一の金属膜２０２４の上にスパッタ法により第二の金属膜２０２５を積層する。これにより、第一の金属膜２０２４の表面の凹凸を第二の金属膜２０２５が吸収することがきる。つまり、第二の金属膜２０２５が形成された金属膜２０２３の表面は、平滑である。スパッタリング法は、ＤＣスパッタリング法、ＲＦスパッタリング法、ＤＣマグネトロンスパッタリング法、ＲＦマグネトロンスパッタリング法、及び、イオンビームスパッタリング法などにより行うことが可能であるが、より一般的に使用されているＤＣスパッタリング法、及び、ＲＦスパッタリング法が用いられるとよい。なお、ステップＳ３０は、第二の成膜工程の一例である。
【００９９】
この際、スパッタにより形成される第二の金属膜２０２５の膜厚（厚みｔ２）は、電子ビーム蒸着法により形成される第一の金属膜２０２４の膜厚（厚みｔ１）比べて薄くすることで、電子ビーム蒸着法で形成した金属ナノ構造の基板面内均一性を確保したまま、金属ナノ構造の表面平滑性を高めることが可能となる。これにより、プラズモン特性が基板面内で安定し、高い発光増強度を有し、かつ非特異吸着を低減できるセンサ基板２０２ｂを製造することができる。この基板を用いたセンサデバイス２０１では、非特異吸着が低いためノイズ信号が小さく、かつ発光増強度が高いため微小な発光を検出することができるので、高いＳ／Ｎを確保することができ検出感度を向上できる。また、金属膜２０２３の膜厚は、突起部２０２３ａの間隙に入る被検出物質の割合を増やす観点から、ピラー２０２２ａの高さｔ４以上であるとよい。
【０１００】
電子ビーム蒸着法の成膜条件は、成膜前の到達真空度が１×１０−６〜１×１０−４Ｐａ、成膜中の真空度が１×１０−５〜１×１０−３Ｐａ、成膜時の電子ビーム電源が１〜１０ＫＶ、１０〜１０００ｍＡ、基板回転速度が０．１〜１０ｒｐｍ、基板温度コントロールなしであるのが好ましい。基板温度コントロールを行わない場合、例えば、成膜前の基板温度は２１．０℃であり、成膜後の基板温度は２４．７℃である。つまり、本実施の形態に係る電子ビーム蒸着法では、成膜前〜成膜後にかけて、意図的に基板を加熱しない。例えば、第一の成膜工程は、２０〜３０℃の環境下で行われる。２０℃〜３０℃の環境下とは、例えば、雰囲気温度が２０℃〜３０℃であってもよいし、基板の温度が２０〜３０℃であってもよい。
【０１０１】
また、成膜速度は、速いと表面の凹凸が大きくなり、遅いと成膜に時間がかかる。そのた、成膜速度は、例えば、１〜５Å／ｓｅｃであるとよい。また、本実施の形態では、電子ビーム蒸着時に成膜条件の変更は行わない。電子ビーム蒸着法は、例えば、上記の項目が一定の条件で行われる。
【０１０２】
スパッタリング法の成膜条件は、成膜前の到達真空度が１×１０−５〜１×１０−３Ｐａ、成膜中の真空度が０．０１〜１．０Ｐａ、Ａｒガス流量が１〜１００ｓｃｃｍ、成膜時のターゲット電源が１〜３００Ｗ、基板回転速度が１〜１００ｒｐｍ、基板温度コントロールなしであるのが好ましい。つまり、本実施の形態に係るスパッタリング法では、成膜前〜成膜後にかけて、意図的に基板を加熱しない。例えば、第二の成膜工程は、２０〜３０℃の環境下で行われる。また、成膜速度は、速いと表面の凹凸が大きくなり、遅いと成膜に時間がかかる。そのため、成膜速度は、例えば、１〜５Å／ｓｅｃであるとよい。また、本実施の形態では、成膜時に成膜条件の変更は行わない。スパッタリング法は、例えば、上記の項目が一定の条件で行われる。
【０１０３】
上記により、図３Ｂに示す金属微細構造体２０２１を有するセンサ基板２０２ｂが形成される。なお、上記の製造方法は、離間して配置された金属微細構造体の距離が離れている、つまりセンサ基板が大面積であるときに特に有効である。大面積でプラズモン共鳴による発光増強が均一でかつ非特異吸着によるノイズを低減したセンサ基板（表面プラズモンセンサ基板）を得ることができ、当該基板をセンサ（例えば、検出部）に用いることでセンサの信頼性とセンサの検出感度が向上する。
【０１０４】
（実施例）
以下、実施例を挙げて本開示をより具体的に説明するが、これら実施例は、本開示を何ら制限するものではない。以下に、図８〜図１５を参照しながら説明する。
【０１０５】
本実施例では、金属微細構造体の樹脂基板として、複数のピラーを有するナノ構造がナノインプリントにより形成された樹脂基板を用いた。ピラー高さｔ４は２００ｎｍ、ピラー直径ｄ２は２３０ｎｍ、ピラー間のピッチｄ３は４６０ｎｍであった。この樹脂基板に、電子ビーム蒸着法により例えば、３００ｎｍ、スパッタリング法により例えば、２００ｎｍ、金属膜を成膜することで、金属微細構造体を作製した。なお、膜厚は、上記に限定されず、複数種類の膜厚のサンプルを作製した。光源は、７８５ｎｍの波長を有する励起を金属微細構造体に照射し、蛍光物質から８００ｎｍの波長を有する蛍光が発光された。前述した方法でセンサ基板（プラズモン基板）を作製することで、６００ｎｍ〜８５０ｎｍに急峻なプラズモン共鳴による吸収ピークが見られた。
【０１０６】
そのセンサ基板をＳＡＭ材料に浸漬する。ＳＡＭ材料は、カルボキシル基を末端に持つＣａｒｂｏｘｙ−ＥＧ６−ｕｎｄｅｃａｎｅｔｈｉｏｌと、ヒドロキシル基を末端に持つＨｙｄｒｏｘｙ−ＥＧ３−ｕｎｄｅｃａｎｅｔｈｉｏｌをそれぞれ１ｍＭ（１０−３ｍｏｌ／Ｌ）になるようにエタノールで希釈し混合する。その後、エタノールで５倍希釈することでＳＡＭ溶液を作製した。そのＳＡＭ溶液中にプラズモン基板（金属微細構造体）を４０℃のインキュベータ中で一晩浸漬し、金属微細構造体上にＳＡＭ膜を形成する。
【０１０７】
その後、ＳＡＭのカルボキシル基末端と、ＶＨＨのＮＨ２末端を、ＥＤＣ−ＮＨＳ反応によりペプチド結合させ、第一のＶＨＨ抗体をＳＡＭに固定化する。
【０１０８】
ここに被検出物質であるインフルエンザウィルスの核タンパク（ＮＰ）を固定化し、さらに有機蛍光色素（発光波長８００ｎｍ）を標識化した第二のＶＨＨ抗体をＮＰと結合させることでサンドイッチＡｓｓａｙを行った。サンドイッチＡｓｓａｙを行ったサンプルに、７８５ｎｍのレーザ光を照射し、有機蛍光色素を励起し、その蛍光である８００ｎｍの発光の光検出を行った。
【０１０９】
図８は、実施の形態に係る製造方法で作製したセンサ基板のＳＥＭ像である。具体的には、第一の金属膜の厚みを２００ｎｍ（図中のＥＢ２００）及び３００ｎｍ（図中のＥＢ３００）の２条件、第二の金属膜の厚みを０ｎｍ（図中のＳＰ０）、１００ｎｍ（図中のＳＰ１００）、２００ｎｍ（図中のＳＰ２００）の３条件で成膜したときのＳＥＭ像を示す。
【０１１０】
図８に示すように、通常電子ビーム蒸着法のみでは金属表面に凹凸ができてしまう（図中のＳＰ０を参照）が、スパッタリング法で得られる平滑膜を付与することで、全体的に表面凹凸の少ない構造が形成できている（図中のＳＰ１００及び２００参照）。このピラー構造でのプラズモン共鳴による電場増強は、金属ナノ構造間に形成される隙間（ナノギャップ）の大きさで決定される。ナノギャップをいかに制御するかがセンサのＳ／Ｎ比向上に向けて重要である。本実施例では、間隔ｄ１は、１０ｎｍである。なお、間隔ｄ１は、例えば１０ｎｍ以上であってもよい。また、間隔ｄ１は、表面プラズモンによる電場増強効果を向上させる観点から、４０ｎｍ以下であるとよい。
【０１１１】
また、第一の金属膜の厚みは２００ｎｍ及び３００ｎｍであっても第二の金属膜の厚みを２００ｎｍとすることで、表面を平滑にすることができる。また、第二の金属膜の厚みが２００ｎｍであっても、隣り合う突起部同士が接触していない。また、第二の金属膜の厚みは１００ｎｍであれば、第一の金属膜の表面の凹凸が吸収しきれておらず、凹凸が残る。
【０１１２】
図９は、実施の形態に係る製造方法で作製したセンサ基板２０２ｂのＡｕ膜厚分布を示す図である。第一の金属膜の厚みが３００ｎｍ、第二の金属膜の厚みが２００ｎｍで成膜したセンサ基板のＡｕ膜厚分布を示す。
【０１１３】
図９に示すように、基板全体における金属膜の膜厚のバラつきは、スパッタリング法のみで金属膜を形成した場合に比べ、大幅に減少している（図５参照）。具体的には、実施例に係るセンサ基板の膜厚のバラつきは、１４ｎｍであり、図５に示す電子ビーム蒸着法のみのときに近い結果となっている。スパッタリング法のみで金属膜を成膜する場合に比べ、電子ビーム蒸着法で第二の金属膜の下地となる第一の金属膜を形成しておくことで、基板面内の金属膜の膜厚分布の均一性が向上する。
【０１１４】
上記より、電子ビーム蒸着法により第一の金属膜を形成し、当該第一の金属膜上にスパッタリング法により第二の金属膜を形成することで、基板面内の金属膜の膜厚分布の低下を抑制しつつ、金属膜の表面の凹凸を低減することができる。つまり、基板面内におけるプラズモン特性のバラつきを抑制しつつ、非特異吸着を抑制することができる。なお、電子ビーム蒸着法により形成される第一の金属膜の表面の凹凸をより吸収する観点から、第二の金属膜の膜厚は、２００ｎｍ以上であるとよい。また、基板面内におけるプラズモン特性のバラつきを抑制する観点から、第一の金属膜の厚みは、第二の金属膜の厚み以上であるとよい。すなわち、ステップＳ３０では、膜厚が２００ｎｍ以上であり、かつ第一の金属膜の膜厚以下である第二の金属膜が形成されるとよい。
【０１１５】
図１０は、実施の形態に係る製造方法で作製したセンサ基板２０２ｂにおいて、第一及び第二の金属膜の厚みがそれぞれ３００ｎｍであるときのＳＥＭ像である。つまり、金属膜の厚みが６００ｎｍであるときのＳＥＭ像である。
【０１１６】
図１０に示すように、金属膜の突起部の間隔が密に詰まっており、例えば、破線領域内において、金属膜の一部がつながりかけている。よって、これ以上金属膜を積層すると間隔が完全に埋まってしまい、プラズモン特性が低下する可能性がある。そこで、金属膜の厚み（図３Ｂに示すｔ３）は、６００ｎｍ以下であるとよい。第一の金属膜の厚みが第二の金属膜の厚み以上である場合、第二の金属膜の厚み（図１に示すｔ２）は、３００ｎｍ以下であるとよい。
【０１１７】
ここで、金属微細構造体の断面構造について図１１Ａ〜図１１Ｃを参照しながら説明する。
【０１１８】
図１１Ａは、実施の形態に係る製造方法で作製したセンサ基板の断面ＳＥＭ像である。具体的には、第一の金属膜の厚みは３００ｎｍであり、第二の金属膜の厚みは１００ｎｍであるセンサ基板の断面ＳＥＭ像である。図１１Ｂは、比較例１に係るセンサ基板の断面ＳＥＭ像である。具体的には、スパッタリング法のみで４００ｎｍの金属膜を形成したセンサ基板の断面ＳＥＭ像である。図１１Ｃは、比較例２に係るセンサ基板の断面ＳＥＭ像である。具体的には、電子ビーム蒸着法のみで３００ｎｍの金属膜を形成したセンサ基板の断面ＳＥＭ像である。
【０１１９】
図１１Ａに示すように、本実施例に係るセンサ基板の隣り合う突起部２０２３ａは、間隔ｄ１の隙間をあけて形成されている。間隔ｄ１とは、蛍光物質で標識された標識化抗体を含むサンプル液体が浸入することが可能な間隔である。間隔ｄ１とは、例えば、１０ｎｍである。つまり、各ピラー構造間にナノギャップが形成されていることが分かる。
【０１２０】
図１１Ｂに示すように、スパッタリング法のみで作製した場合、基板面方向に金属が成長するため、ピラー上で球状に成長する。さらにスパッタリング法で成膜すると、ナノギャップ（図中の間隔ｄ４）が小さくなり、狭くなった球の側面の成膜が抑制され、断面だと楕円状に金属が成長しているように見える。この場合、ナノギャップの深さ方向にＮＰや標識ＶＨＨを含む液が浸透しづらいため、ギャップ上部のみでバイオ反応が起きることで十分に固定化されず、センサの感度が低下する可能性がある。
【０１２１】
図１１Ｃに示すように、電子ビーム蒸着法のみで作製した場合、基板面に垂直な方向へ金属が成長するため、膜厚が大きくなるとナノギャップが埋まってしまう。
【０１２２】
図１１Ｂ及び図１１Ｃのように、間隔ｄ４及びｄ５が最適でない場合、良好なプラズモン特性が得られない。一方、本開示により作製したセンサ基板ではナノギャップが深さ方向にも形成されているため、ギャップ上部だけでなく電場増強領域に蛍光体を保持できる。
【０１２３】
また、ピラー２０２２ａの間隔は、突起部２０２３ａの大きさ（厚み）に影響を与える。ピラー２０２２ａ間のピッチｄ３は、例えば、４６０ｎｍである。このとき、図１１Ｂ及び図１１Ｃでは、所望の間隔が得られない。一方、実施の形態に係るセンサ基板であれば、ピッチｄ３が４６０ｎｍのときに、所望の間隔ｄ１が得られる。
【０１２４】
次に、反射特性について図１２Ａ〜図１２Ｃを参照しながら説明する。
【０１２５】
図１２Ａは、実施の形態に係る製造方法で作製したセンサ基板において第一の金属膜の厚みが２００ｎｍである場合の反射特性を示す図である。図１２Ｂは、実施の形態に係る製造方法で作製したセンサ基板において第一の金属膜の厚みが３００ｎｍである場合の反射特性を示す図である。
【０１２６】
図１２Ａ及び図１２Ｂに示すように、反射特性は、第一の金属膜の厚みが２００ｎｍ及び３００ｎｍに関わらず、第二の金属膜の厚みが１００ｎｍあることで、ブロードな構造が消失しており、第二の金属膜の厚みが２００ｎｍあることで、６００ｎｍ付近の吸収ピークを有している。これにより、スパッタリング法で形成される第二の金属膜の厚みを厚くすることで、プラズモン特性を向上させることができる。
【０１２７】
図１２Ｃは、実施の形態に係る製造方法で作製したセンサ基板において第一及び第二の金属膜の厚みが３００ｎｍである場合の反射特性を示す図である。
【０１２８】
図１２Ｂ及び図１２Ｃから、第二の金属膜の膜厚が２００ｎｍより厚くなると、吸収ピークの位置が６００ｎｍから高波長側にシフトすることがわかる。つまり、吸収ピークを有した中で、吸収ピークの波長帯を第二の金属膜の厚みにより制御することができる。
【０１２９】
上記より、プラズモン特性を向上させる観点から、第二の金属膜の膜厚は、２００ｎｍ以上であるとよい。
【０１３０】
ここで、成膜方法の違いによるノイズレベルについて、図１３を参照しながら説明する。
【０１３１】
図１３は、成膜方法の違いによるセンサ基板のノイズレベルの評価結果を示す図である。図１３に示す蒸着法は、蒸着法のみで金属膜を形成したセンサ基板を用いた結果であり、スパッタリング法は、スパッタリング法のみで金属膜を形成したセンサ基板を用いた結果である。つまり、図１３は、蒸着法とスパッタリング法それぞれで作製したセンサ基板のノイズレベル評価結果である。なお、評価はウイルスを含まず、標識化抗体を含むサンプル液体を用いた結果である。縦軸が高いほど、ノイズレベルが高いことを示す。
【０１３２】
図１３に示すように、蒸着法で作製したセンサ基板の方がスパッタリング法で作製したセンサ基板に比べ、ノイズレベルが高いことがわかる。これは金属ナノ構造表面の平滑性に起因するものであり、蛍光標識されたＶＨＨ抗体が凹凸の激しいセンサ基板へ吸着してしまうからであると考えられる。つまり、抗体の非特異的な吸着を抑制するには、スパッタリング法で得られる平滑膜が必要であり、本開示の第２成膜ステップにてスパッタリング法を用いている所以である。つまり、ノイズレベルは、金属膜の表面の表面粗さに起因する。表面粗さが大きくなると非特異吸着が増えるので、ノイズレベルは大きくなる。
【０１３３】
電子ビーム蒸着法により２００ｎｍの厚みの金属膜を形成した場合の表面粗さは、例えば１．３９ｎｍである。また、スパッタリング法により２００ｎｍの厚みの金属膜を形成した場合の表面粗さは、例えば、１．０３ｎｍである。ここで、電子ビーム蒸着法により２００ｎｍの厚みの第一の金属膜を形成し、スパッタリング法により２００ｎｍの厚みの第二の金属膜を形成した場合の表面粗さは、例えば、１．４４ｎｍである。ここで、各成膜方法において形成される金属膜の厚みを４００ｎｍに換算すると、電子ビーム＋スパッタのときは、１．４４ｎｍ（本開示のセンサ基板）、スパッタのみのときは、２．０６ｎｍ（１．０３ｎｍ×２）、電子ビーム蒸着法のみのときは、２．７８ｎｍ（１．３９ｎｍ×２）となる。
【０１３４】
上記より、実施の形態に係る製造方法で作製されたセンサ基板であれば、スパッタリング法による金属膜と同等かそれ以上に表面粗さが小さくなる。つまり、実施の形態に係る製造方法で作製したセンサ基板であれば、スパッタリング法のみであった場合と同等かそれ以下のノイズレベルになると考えられる。言い換えると、実施の形態に係る製造方法で作製されたセンサ基板であれば、スパッタリング法のみであった場合と同等かそれ以下に非特異吸着を減らすことができる。
【０１３５】
なお、表面粗さとは、平均自乗根粗さＲＭＳ（Ｒｏｏｔ  Ｍｅａｎ  Ｓｑｕａｒｅ）である。また、表面粗さは、原子間力顕微鏡を用いて計測している。
【０１３６】
ここで、成膜方法の順番について、図１４及び図１５について説明する。
【０１３７】
図１４は、比較例３に係るセンサ基板の反射特性を比較した図である。図１５は、比較例３に係るセンサ基板のＳＥＭ像である。比較例３に係るセンサ基板は、図７に示すフローチャートにおいて、ステップＳ１０、Ｓ３０、Ｓ２０の順に金属膜を形成することで製造される。つまり、スパッタリング法により金属膜を成膜した後、その上に蒸着法により金属膜が積層される。また、図１４及び図１５は、スパッタリング法により４００ｎｍの厚みの金属膜を形成した後、蒸着法により１００ｎｍの厚みの金属膜を形成したセンサ基板の結果を示す。
【０１３８】
図１４に示すように、反射特性は、図１２Ａと比べ吸収ピークの下がり度合いが小さくなっており、また６５０ｎｍ付近にガタつき（図中の矢印を参照）を有する。これは、蒸着法によるブロードな反射特性（図６のＥＢ参照）に近づき始めていることを示している。また、図１５に示すように、表面形状は、少し凹凸が形成されているように見える。
【０１３９】
上記より、スパッタリング法の後に蒸着を行ったセンサ基板は、金属膜の表面に凹凸があり、非特異吸着が減らない可能性がある。また、反射特性も蒸着法の反射特性に近づきつつあるので、好ましくない。よって、成膜方法の順番は、蒸着法による成膜を行った後に、スパッタリング法を行うとよい。これにより、蒸着法及びスパッタリング法の両方の利点を活かすことができる。具体的には、蒸着法の利点である基板面内における金属膜の厚みの均一性、及び、スパッタリング法の利点である金属膜の表面の平滑性を活かすことができる。
【０１４０】
［効果等］
以上のように、実施の形態に係るセンサ基板の製造方法は、励起光が照射されることによって表面プラズモンを生じさせる金属微細構造体２０２１を備えるセンサ基板２０２ｂの製造方法であって、主面上に複数のピラー２０２２ａ（突起部の一例）を有する基板を準備する準備工程（Ｓ１０）と、主面上に金属膜２０２３を形成することで金属微細構造体２０２１を作製する成膜工程（Ｓ２０及びＳ３０）とを含む。準備工程では、主面上に複数のピラー２０２２ａを有する基板を準備する。そして、成膜工程は、主面上に蒸着法により第一の金属膜２０２４を形成する第一の成膜工程（Ｓ２０）と、第一の金属膜２０２４上にスパッタ法により第二の金属膜２０２５を形成する第二の成膜工程（Ｓ３０）とを含む。
【０１４１】
これにより、センサ基板２０２ｂは、成膜原理が異なる２つの成膜方法により作製される。第一の製造工程では、基板の主面上に蒸着法で成膜することで、基板面内において厚みが均一な第一の金属膜２０２４を形成することができる。つまり、センサ基板２０２ｂ面内のプラズモン特性を均一化することができる。また、第二の成膜工程では、第一の金属膜２０２４上にスパッタリング法により第二の金属膜２０２５を形成することで、表面が平滑な金属膜２０２３を形成することができる。つまり、表面の凹凸による非特異吸着を抑制することができる。よって、本開示の一態様に係るセンサ基板の製造方法によれば、センサ基板２０２ｂ内のプラズモン特性を均一化することができ、かつ低濃度の被検出物質を高感度に検出することができる。
【０１４２】
また、第二の金属膜２０２５は、膜厚（厚みｔ２）が２００ｎｍ以上であり、かつ第一の金属膜２０２４の膜厚以下である。
【０１４３】
これにより、金属膜２０２３表面がさらに平滑になり、より単一モードに近いプラズモン共鳴を生じさせることができる。つまり、プラズモン共鳴による発光増強度を増大することができる。よって、低濃度の被検出物質をさらに高感度に検出することができるセンサ基板を実現することができる。
【０１４４】
また、蒸着法は、電子ビーム蒸着法または抵抗加熱式蒸着法である。また、スパッタ法は、ＲＦマグネトロンスパッタ法またはＤＣマグネトロンスパッタ法である。
【０１４５】
これにより、一般的に使用されている成膜法により、第一の金属膜２０２４及び第二の金属膜２０２５を形成することができる。よって、センサ基板２０２ｂの製造方法の汎用性を向上させることができる。
【０１４６】
また、第一の成膜工程及び第二の成膜工程での成膜速度は、１Å／ｓｅｃ以上５Å／ｓｅｃ以下である。
【０１４７】
これにより、成膜時間が長くなることを抑制しつつ、平滑な表面を有する金属膜２０２３を作製することができる。
【０１４８】
また、基板は、樹脂で構成されており、第一の成膜工程及び第二の成膜工程は、２０℃以上３０℃以下の環境下で行われる。
【０１４９】
これにより、基板が樹脂で構成されており成膜時に基板を加熱できない場合であっても、基板内のプラズモン特性を均一化することができ、かつ低濃度の被検出物質を高感度に検出することができるセンサ基板２０２ｂを作製することができる。
【０１５０】
また、金属膜２０２３の膜厚（厚みｔ３）は、ピラー２０２２ａの高さｔ４以上である。
【０１５１】
これにより、被検出物質が入る隙間を適切な幅及び深さに調整することができる。つまり、間隙に入る被検出物質の割合を増やすことができる。よって、低濃度の被検出物質をさらに高感度に検出することができる。
【０１５２】
（その他の実施の形態）
以上、本開示の１つまたは複数の態様に係るセンサ基板の製造方法について、実施の形態に基づいて説明したが、本開示は、この実施の形態に限定されるものではない。本開示の趣旨を逸脱しない限り、当業者が思いつく各種変形を本実施の形態に施したものも、本開示の１つまたは複数の態様の範囲内に含まれてもよい。
【０１５３】
例えば、上記実施の形態では、局在化表面プラズモン共鳴による蛍光の増強効果を利用した計測方法にセンサ基板が用いられていたが、局在化表面プラズモン共鳴スペクトルの屈折率シフトを利用した計測方法にもセンサ基板を応用できる。
【０１５４】
また、上記実施の形態では、センサ基板の形状は、平面視において矩形状である例について説明したが、これに限定されない。例えば、図１６のセンサ基板３２０２ｂのように、基板の形状は、ディスク型の基板であってもよい。センサ基板３２０２ｂは、当該センサ基板３２０２ｂの周方向３２１１〜３２１３それぞれに沿って配置された複数の計測部３２０２ｃを有し、当該計測部３２０２ｃのそれぞれに、金属微細構造体３０２１を有する構成であってもよい。また、センサ基板は、多角形であってもよい。
【０１５５】
また、上記実施の形態では、固定化抗体は、金属薄膜に直接的に固定化されていたが、間接的に固定化されてもよい。例えば、固定化抗体は、リンカー（例えば、自己組織化単分子膜（ＳＡＭ膜））を介して金属薄膜に固定化されてもよい。
【０１５６】
また、上記実施の形態では、蒸着法及びスパッタリング法のそれぞれにおける成膜時に、成膜条件の変更を行わない例について説明したが、これに限定されない。
【０１５７】
その他、実施の形態に対して当業者が思いつく各種変形を施して得られる形態や、本開示の趣旨を逸脱しない範囲で各実施の形態における構成要素および機能を任意に組み合わせることで実現される形態も本開示に含まれる。
【産業上の利用可能性】
【０１５８】
本開示は、例えば発光増強蛍光などを用いるセンサ基板に利用することができる。例えば、部屋に滞在している人へのウイルスの感染リスクを低減するために、部屋の空気中に浮遊するウイルス濃度を高感度に計測するためのウイルスセンサなどのセンサ基板に用いられる。
【符号の説明】
【０１５９】
１０    検出システム
１００    捕集装置
１０１    吸引器
１０２    捕集液タンク
１０３、１０７、１０９    ポンプ
１０４    サイクロン
１０５    空気吸入口
１０６、１０８    洗浄液タンク
１１０    廃液タンク
１１１    液体流路
２００    検出部
２０１    センサデバイス
２０２    センサセル
２０２ａ    流路
２０２ｂ、３２０２ｂ    センサ基板
２０２ｃ    検出領域
２０３    導入部
２０４    光源
２０５    ビームスプリッタ
２０６    レンズ
２０７    光検出部
３００    コントローラ
２０２１、３０２１    金属微細構造体
２０２２    樹脂基板
２０２２ａ    ピラー（突起部）
２０２３    金属膜
２０２３ａ    突起部
２０２４    第一の金属膜
２０２５    第二の金属膜
２０２６    ＳＡＭ膜
２０２７    第一のＶＨＨ抗体
２０２８    リンカー分子
２０２９    非リンカー分子
２０３１    サンプル液体
２０３２    ウイルス（被検出物質）
２０３３    第二のＶＨＨ抗体
２０３４    蛍光物質
【図１】
2019203187.tif 000003
【図２】
2019203187.tif 000004
【図３Ａ】
2019203187.tif 000005
【図３Ｂ】
2019203187.tif 000006
【図４】
2019203187.tif 000007
【図５】
2019203187.tif 000008
【図６】
2019203187.tif 000009
【図７】
2019203187.tif 000010
【図８】
2019203187.tif 000011
【図９】
2019203187.tif 000012
【図１０】
2019203187.tif 000013
【図１１Ａ】
2019203187.tif 000014
【図１１Ｂ】
2019203187.tif 000015
【図１１Ｃ】
2019203187.tif 000016
【図１２Ａ】
2019203187.tif 000017
【図１２Ｂ】
2019203187.tif 000018
【図１２Ｃ】
2019203187.tif 000019
【図１３】
2019203187.tif 000020
【図１４】
2019203187.tif 000021
【図１５】
2019203187.tif 000022
【図１６】
2019203187.tif 000023